Brevet FR2684910A1 — publié le 19930618

La présente invention concerne les procédés de soudage ou de brasage de pièces en métal fortement oxydable, plus particulièrement le titane et le zirconium, comprenant les étapes de placer les pièces à souder dans une enceinte étanche, de créer dans l'enceinte une atmosphère inerte à faible teneur en oxygène et d'effectuer le soudage des pièces dans cette atmosphère. Dans les procédés de ce type, qui se distinguent des procédés de soudage sous vide, l'établissement dans l'enceinte, classiquement du type "boîte à gants", d'une atmosphère inerte à faible teneur en oxygène (de l'ordre de 100 ppm), impose une phase de purge préalable extrêmement longue, l'obtention de très faibles teneurs en oxygène (inférieures à 50 ppm) étant en pratique extrêmement difficile en raison de phénomènes inévitables de fuite ou de rétrodiffusion. La présente invention a pour objet de proposer un procédé du type susmentionné permettant de réduire considérablement les teneurs en oxygène résiduelles, qui soit simple, rapide à mettre en oeuvre et de faibles coûts de production, et permettant d'obtenir des soudures d'excellente qualité et avec un meilleur aspect visuel. Pour ce faire, selon une caractéristique de l'invention, le procédé comprend les étapes de purger, pendant une première phase, l'enceinte avec un gaz inerte choisi dans le groupe constitué de l'argon, l'hélium ou leurs mélanges, puis d'introduire dans l'enceinte, dans une deuxième phase, le gaz inerte et un hydrure de silicium gazeux, typiquement un silane, à une teneur inférieure à 000 ppm rapportée au volume de l'enceinte pour créer dans cette dernière une atmosphère contrôlée à teneur en oxygène résiduelle inférieure à 10 ppm, et d'effectuer le soudage dans ladite atmosphère contrôlée. Selon un aspect de l'invention, la durée de la première phase est comprise entre 10 et 25 minutes, typiquement d'environ minutes, selon le volume et la configuration de l'enceinte et le débit de balayage du gaz inerte, la teneur en hydrure de silicium dans la deuxième phase étant avantageusement maintenue comprise entre 100 et 5 000 ppm, également selon le volume et la configuration de l'enceinte. La Demanderesse a constaté que de faibles quantités d'hydrure de silicium gazeux introduites dans l'enceinte permettaient d'éliminer très rapidement l'oxygène résiduel normalement présent dans l'enceinte, dans une gamme de températures très large convenant en particulier au soudage à l'arc Pour éviter les problèmes, notamment de variation de dureté des zones soudées, dûs à l'azote, le gaz inerte adopté n'est pas l'azote et est avantageusement l'argon La première phase de balayage, par ce gaz inerte est nécessaire pour éliminer également sensiblement les traces d'azote provenant initialement de l'air On soulignera à ce propos que la purge et le maintien dans l'enceinte d'une atmosphère constituée exclusivement d'argon pur ne permet pas, en pratique, dans les boîtes à gants existantes, de réduire la teneur en oxygène résiduel à des valeurs inférieures à ppm. La présente invention sera maintenant décrite en relation avec un mode de réalisation, donné à titre illustratif, mais nullement limitatif. On place dans une enceinte du type boîte à gants les équipements de soudage des pièces de titane à souder, le titane étant connu pour être particulièrement réactif avec l'oxygène, en particulier à chaud Dans un premier temps, on remplit l'enceinte avec de l'argon (par exemple 1 mn 3) puis on soumet l'enceinte à un balayage d'argon à un débit de l'ordre de 15 litres/minute pendant une durée supérieure à 10 minutes, typiquement de l'ordre de 20 minutes On introduit ensuite dans le flux d'argon 4000 ppm de monosilane Dans un temps n'excédant pas 5 minutes, la teneur mesurée d'oxygène résiduelle devient inférieure à 5 ppm On peut alors réduire la quantité de silane injectée continuellement dans le flux d'argon, à une valeur par exemple de l'ordre de 300 ppm, et effectuer le soudage des pièces dans des conditions d'anoxie parfaite, les soudures se révélant particulièrement nettes et sans inclusions et présentant un aspect brillant et sans taches. Quoique la présente invention ait été décrite en relation avec un mode de réalisation particulier, elle ne s'en trouve pas limitée pour autant mais est au contraire susceptible de modifications et de variantes qui apparaîtront à l'homme de l'art. Ainsi, pour une optimisation du procédé, on prévoira dans l'enceinte un capteur d'oxygène associé à un analyseur électronique de contrôle commandant le passage de la première phase à la seconde phase lorsque la teneur en oxygène détecté devient inférieure à une valeur de consigne prédéterminée, comprise typiquement entre 500 ppm et 000 ppm rapportée au volume de l'enceinte, la teneur en silane injecté étant, comme précédemment, réduite, dans un deuxième temps de la seconde phase, lorsque la teneur résiduelle détectée devient inférieure à une deuxième valeur de consigne, typiquement de l'ordre de 5 à 10 ppm. En particulier, selon la géométrie de l'enceinte et les dimensions des pièces à souder, le silane peut être injecté séparément dans l'enceinte en amont de la zone de soudage par rapport à la circulation de gaz inerte, au voisinage de cette dernière, ce qui permet de réduire encore le débit de silane nécessaire. REVENDICATIONS 1 Procédé 'de soudage ou de brasage de pièces en métal fortement oxydable comprenant les étapes de placer les pièces à souder dans une enceinte étanche, de créer dans l'enceinte une atmosphère inerte à faible teneur en oxygène, et d'effectuer le soudage des pièces dans cette atmosphère inerte, caractérisé en ce qu'il comprend les étapes de purger, pendant une première phase, l'enceinte avec un gaz inerte choisi dans le groupe constitué de l'argon, l'hélium ou leurs mélanges, puis d'introduire dans l'enceinte, dans une deuxième phase, le gaz inerte et un hydrure de silicium gazeux à une teneur comprise entre 50 et 10 000 ppm pour créer dans l'enceinte une atmosphère contrôlée ayant une teneur en oxygène inférieure à 10 ppm, et d'effectuer le soudage dans ladite atmosphère contrôlée. 2 Procédé selon la revendication 1, caractérisé en ce que le gaz inerte est l'argon. 3 Procédé selon la revendication 1 ou la revendication 2, caractérisé en ce que la durée de la première phase est comprise entre et 25 minutes. 4 Procédé selon la revendication 1 ou la revendication 2, caractérisé en ce que la deuxième phase est amorcée lorsque la teneur résiduelle en oxygène dans l'enceinte est inférieure à un seuil déterminé compris entre 10 000 et 500 ppm. Procédé selon l'une des revendications 3 ou 4, caractérisé en ce que la teneur en hydrure de silicium dans la deuxième phase est comprise entre 100 et 5000 ppm. 6 Procédé selon l'une des revendications 1 à 5, caractérisé en ce que l'hydrure de silicium est le monosilane. 7 Procédé selon l'une des revendications précédentes, caractérisé en ce que l'hydrure de silicium est pré-mélangé avec le gaz inerte. 8 Procédé selon l'une des revendications 1 à 6, caractérisé en ce que l'hydrure de silicium est introduit séparément dans l'enceinte. 9 Procédé selon l'une des revendications précédentes, caractérisé en ce que les pièces à souder sont en titane. Procédé selon l'une des revendications précédentes, caractérisé en ce que les pièces à souder sont en zirconium.